(57)【特許請求の範囲】
【請求項１】
シリコーン重合体１０〜８０重量％と、１０％留出温度と９０％留出温度との差が１０℃以下であり、芳香族含有量が５容量％以下である石油留分９０〜２０重量％とを含むことを特徴とするゲル状燃料組成物。
【請求項２】
石油留分の９０％留出温度が２２０〜２８０℃である請求項１に記載のゲル状燃料組成物。
【発明の詳細な説明】
【０００１】
【発明の属する技術分野】
本発明は、ゲル状の燃料組成物に関し、特には、薪、木炭などの固体燃料の着火に用いられるゲル状燃料の組成に関する。
【０００２】
【従来の技術】
アウトドアレジャーでの料理などに薪、木炭などの固体燃料が用いられる機会が多くなっている。このような固体燃料を簡単に着火するための燃料として、固体燃料上に付着させることができ、着火性のよいゲル状燃料が市販されている。このようなゲル状燃料は、ゲル状保持組成物に、燃料となる石油、植物油、アルコールなどを組み合わせたものである。
【０００３】
【発明が解決しようとする課題】
このようなゲル状燃料を用いて薪などに着火する際に、この燃料に起因する異臭や、黒煙を生じる場合があり、使用上の問題であった。また、ゲル状燃料による炎は薪などの固体燃料による炎よりも急速に高く燃え上がることがあり、さらに、炎が見えにくい場合もあり、着火時に安全上の注意が必要となっていた。
【０００４】
本発明は、このような課題を解決するもので、着火時に悪臭や黒煙を発生せず、かつ、着火時の安全性が高いゲル状燃料を提供するものである。
【０００５】
【課題を解決するための手段】
本発明者は、ゲル状燃料の組成を詳細に検討した結果、ゲル状保持組成物に適切な液体燃料を添加することにより、このような目的に適合したゲル状燃料が得られることを見出し、本発明を完成した。
【０００６】
すなわち、本発明によるゲル状燃料組成物は、ゲル状保持組成物１０〜８０重量％と、１０％留出温度と９０％留出温度との差が１０℃以下であり、芳香族含有量が５容量％以下である石油留分９０〜２０重量％とを含むものであり、さらに、このゲル状保持組成物が、シリコーン重合体であることが好ましい。
【０００７】
【発明の作用・効果】
本発明は、液体燃料として狭い沸点範囲であり、芳香族を実質的に含まない石油留分を用いるものであるため、着火時の異臭や黒煙などの発生がなく、使用上の不快感を生じることがない。また、ゲル状燃料組成物による炎は肉眼で確認しやすい色であり、かつ、炎の高さもそろったものとなるため、使用上の危険性も少ない。
【０００８】
さらに、ゲル状保持組成物として、シリコーン重合体を用いることにより、この組成物の燃焼にともなう異臭、黒煙などの発生を押さえることができるため、特に使用上の不快感を生じることがない。したがって、薪、木炭などの着火に本発明のゲル状燃料組成物を用いた場合に、悪臭などが発生せず、炎も確認しやすいため安全性が高く、不快感のない着火が可能となる。
【０００９】
【発明の実施の形態】
[ゲル状保持組成物]  ゲル状保持組成物としては、ゲル状形状を形成し、燃焼時に黒煙など発生しないものであれば、どのような組成物でも用いることができる。このような組成物として、金属アルコキシドの重合物が、特にシリコンアルコキシドの重合物であるシリコーン重合体が好ましく用いられる。シリコンアルコキシドの重合物を用いる場合には、燃焼後に酸化珪素が発生するのみであるので、廃棄物による環境汚染の心配がない。
【００１０】
シリコーン重合体のゲル状保持組成物は、テトラエトキシシラン、テトライソプロキシシラン、テトラｎ−ブトキシシラン、テトラメトキシシランの炭素数１〜４のアルコキシ基を有するシリコンアルコキシドを極性溶媒中で重合させることで得ることが好ましい。シリコンアルコキシドのアルキル基の炭素数が１〜４の場合に、特に、炭素数が２の場合に着火剤としての燃焼性が適当である。極性溶媒としては、水とアルコールの混合溶媒が好ましく用いられる。
【００１１】
[石油留分]  本発明に用いる石油留分は、１０％留出温度と９０％留出温度との差が１０℃以下であり、芳香族含有量が５容量％以下であり、好ましくはそれぞれ７℃以下、１容量％以下である。９０％留出温度は、３００℃以下、特には２２０℃〜２８０℃とすることが着火性および安全性の点から好ましい。また、水素／炭素原子比が２．０〜２．２であることが好ましい。このような石油留分は、精密蒸留などにより得ることができるが、特には、炭素数１４〜１５のノルマルパラフィンを９０重量％以上含むような留分を用いることが好ましい。
【００１２】
[ゲル状燃料組成物]  前記のゲル状保持組成物１０〜８０重量％と石油留分９０〜２０重量％とを周知の手段を用いて混合、攪拌し、均一な組成物にすることにより本発明のゲル状燃料組成物を得ることができる。ゲル状燃料組成物に占める石油留分の割合は、９０〜２０重量％とするが、８０〜４０重量％とすることが、ゲル状燃料の安定性、及び木炭や薪等への着火の確実性などの点から好ましく、特には８０〜６０重量％が好ましい。このようにして得られたゲル状燃料組成物は、上部が開放された容器に入れてそのまま燃料として使用することもできるが、特には、薪、木炭などの固体燃料の着火に用いられるゲル状燃料として好適に使用することができる。
【００１３】
以下に実施例に基づいてさらに詳しく本発明を説明する。
【実施例１】
[ゲル状保持組成物]  水８．４ｃｃに塩酸１〜２滴加え、エタノール１７．６ｇ、テトラエトキシシラン２０．０ｇを順次加え、撹拌後、５０℃で保持することで、ゲル状のシリコーン重合体（すなわち、ゲル状保持組成物）を得た。
【００１４】
[液体燃料]  液体燃料として、表１にその性状を示すパラフィン、灯油、Ａ重油、植物油を用いた。なお、パラフィンとしては、炭素数１４〜１５のノルマルパラフィン炭化水素を用いた。また、各液体燃料について、燃焼試験をそれぞれ同一条件下に行い、燃焼時のにおい、炎の色、炎の長さ及び黒煙の発生を評価ないし測定した。その結果を表１下部に示す。
【００１５】
【表１】
0004293678.tif 000002
【００１６】
この結果から明らかなように、１０％留出温度と９０％留出温度との差が１０℃以下であり、芳香族をほとんど含有しないパラフィンは、燃焼時のにおいや黒煙が発生せず、炎を目視で確認できその高さも低いので安全性が高いことがわかる。
【００１７】
[ゲル状燃料]
前記の得られたゲル状保持組成物１００重量部に対して、前記の４種類の液体燃料４０重量部をそれぞれ含ませる（混合・攪拌する）ことにより、４種類のゲル状燃料を調製した。
【００１８】
それぞれのゲル状燃料について、同一条件の下に燃焼試験をしたところ、前記の液体燃料の燃焼試験結果と同様な傾向を示す結果を得た。すなわち、パラフィンでなるゲル状燃料は、におい、炎の色、炎の長さ及び黒煙の発生等について良好な結果を示した。しかし、灯油、Ａ重油あるいは植物油でなるゲル状燃料は、燃焼時皆不快な臭気を発生し、灯油、Ａ重油でなるゲル状燃料は可視炎ではあるもの、炎が長く、黒煙を発生し、また、植物油でなるゲル状燃料は、前記の不快臭のほか、炎が見えにくいものであった。
【００１９】
【実施例２】
ゲル状持組成物としてシロキサンを主鎖とする市販のシリコーン重合体ゲル（以下、市販ゲル）を用い、これに前記のパラフィン又は灯油を表２に示す割合でビーカーに取り、マグネティックスターラーで１０時間、混合、攪拌して均一なゲル状燃料組成物（以下、ゲル燃料）１〜５を調製した。調製したゲル燃料１〜５と市販のゲル燃料について、次に示す概要の燃焼試験を行った。内径５cmのシャーレ状の鉄製容器に各ゲル燃料を２ｇ採取し、表面が平らになるように延ばした。そこに火を着けて、燃焼時間、炎の高さ及び黒煙の長さを測定した。その結果を表２の下部に示す。
【００２０】
【表２】
0004293678.tif 000003
【００２１】
表２から、次のことが分かる。本発明に相当するゲル燃料１〜４は、灯油でなるゲル燃料５及び市販のゲル燃料よりも燃焼時間が長く、薪等への確実な着火が期待でき、炎の高さも低くすることができた。また、黒煙は若干生じるものの、ゲル燃料５及び市販のゲル燃料よりも明らかに低く、少ない。
【００２２】
【発明の効果】
本発明は、シリコーン重合体などのゲル状保持組成物と特定の石油留分とをそれぞれ特定量含むゲル状燃料組成物である。かかる構成とした本発明によれば、着火性がよく、燃焼時に不快なにおいや黒煙の発生が少なく、しかも炎を目視で確認でき、その高さも低く安全性に優れるので、薪や木炭を燃焼させる際にそれらの着火性を高めるためにその表面に付着させるゲル状燃料として特に有用である。